(57)【要約】【課題】  発光効率及び発光輝度に優れた有機電界発光素子、特に、発光効率及び発光輝度に優れ、色度が良好で、且つ駆動耐久性に優れた白色発光素子に好適な有機電界発光素子を提供すること。【解決手段】  一対の電極間に複数の発光層を含む有機化合物層を有する有機電界発光素子にであって、該複数の発光層の各々が相異なる構造を有する発光材料を含み、該発光材料のうち少なくとも１種が燐光発光材料であり、該複数の発光層のうち少なくとも２層が、各々、相異なるホスト材料を含むことを特徴とする有機電界発光素子。【選択図】  なし【特許請求の範囲】
【請求項１】
一対の電極間に複数の発光層を含む有機化合物層を有する有機電界発光素子であって、
該複数の発光層の各々が相異なる構造を有する発光材料を含み、該発光材料のうち少なくとも１種が燐光発光材料であり、
該複数の発光層のうち少なくとも２層が、各々、相異なるホスト材料を含むことを特徴とする有機電界発光素子。
【請求項２】
前記複数の発光層が互いに隣接していることを特徴とする請求項１に記載の有機電界発光素子。
【請求項３】
前記複数の発光層のうち、最も陰極側に位置する発光層に含まれるホスト材料が、電子輸送性ホスト材料であることを特徴とする請求項１又は請求項２に記載の有機電界発光素子。
【請求項４】
前記複数の発光層のうち、最も陽極側に位置する発光層に含まれるホスト材料が、正孔輸送性ホスト材料であることを特徴とする請求項１から請求項３の何れか１項に記載の有機電界発光素子。
【請求項５】
前記複数の発光層において、発光波長が短い方の層に含まれるホスト材料の最低励起三重項エネルギー準位が、発光波長が長い方の層に含まれるホスト材料の最低励起三重項エネルギー準位よりも高いことを特徴とする請求項１から請求項４の何れか１項に記載の有機電界発光素子。
【請求項６】
白色発光であることを特徴とする請求項１から請求項５の何れか１項に記載の有機電界発光素子。
【発明の詳細な説明】
【技術分野】
【０００１】
本発明は、電気エネルギーを光に変換して発光できる有機電界発光素子に関する。
【背景技術】
【０００２】
今日、種々の表示素子に関する研究開発が活発であり、中でも有機電界発光素子（以下、適宜、「有機ＥＬ素子」又は「発光素子」とも称する。）は、低電圧で高輝度の発光を得ることができるため、有望な表示素子として注目されている。
一般に有機ＥＬ素子は、発光層もしくは発光層を含む複数の有機層を挟んだ対向電極から構成されており、陰極から注入された電子と陽極から注入された正孔が発光層において再結合し、生成した励起子からの発光を利用するもの、又は前記励起子からエネルギー移動によって生成する他の分子の励起子からの発光を利用するものである。
【０００３】
有機ＥＬ素子は、自発光の面光源であることから、白色光源としての利用が考えられる。Commission Internationale d'Eclairage (CIE) により定義されているように、理想的な白色光源は（０．３３、０．３３）の座標を有する。白色発光は、青色、緑色、及び赤色の３色の発光材料、あるいは補色関係にある２色の発光材料の発光により得ることができる。白色発光素子としては、低電圧、高輝度、かつ色度の高い白色発光が望まれている。
【０００４】
また、低電圧化、高輝度化のため、蛍光発光材料より発光効率の高い燐光発光材料の使用が望まれている（特許文献１、２、３参照）。特に、発光素子としての発光効率向上のために、青色発光の燐光材料の開発及び青色燐光材料を有効に発光させる素子の開発が望まれている。それは、青色の発光強度が低い場合、所望の色度を得るために、高効率発光することが知られている緑色や，赤色の燐光発光強度を下げて調整する必要が生じ、結果的に発光素子としての発光効率が低下してしまうためである。また、白色発光素子においては、発光材料間のエネルギー移動（青色→緑色→赤色）が生じると、色度が悪化してしまうという問題もあり、改良が望まれていた。
【０００５】
特許文献３には、青色、緑色、赤色の発光層に、それぞれ燐光発光材料を使用して、発光層を励起子阻止層で隔てることにより、励起子を発光層内に閉じ込め、発光効率を向上することが開示されている。しかしながら、このような素子においても、発光効率や色度の点では未だ不充分であり、更なる改良が望まれていた。
【特許文献１】特開２００１−３１９７８０号公報
【特許文献２】特開２００４−２８１０８７号公報
【特許文献３】特開２００４−５２２２７６号公報
【発明の開示】
【発明が解決しようとする課題】
【０００６】
本発明は、前記従来における諸問題を解決し、以下の目的を達成することを課題とする。
即ち、本発明は、発光効率及び発光輝度に優れた有機電界発光素子提供することを目的とする。特に、本発明は、発光効率及び発光輝度に優れ、色度が良好で、且つ駆動耐久性に優れた白色発光素子に好適な有機電界発光素子を提供することを目的とする。
【課題を解決するための手段】
【０００７】
前記目的は、下記手段によって達成された。
＜１＞  一対の電極間に複数の発光層を含む有機化合物層を有する有機電界発光素子であって、
該複数の発光層の各々が相異なる構造を有する発光材料を含み、該発光材料のうち少なくとも１種が燐光発光材料であり、
該複数の発光層のうち少なくとも２層が、各々、相異なるホスト材料を含むことを特徴とする有機電界発光素子。
＜２＞  前記複数の発光層が互いに隣接していることを特徴とする＜１＞に記載の有機電界発光素子。
【０００８】
＜３＞  前記複数の発光層のうち、最も陰極側に位置する発光層に含まれるホスト材料が、電子輸送性ホスト材料であることを特徴とする＜１＞又は＜２＞に記載の有機電界発光素子。
＜４＞  前記複数の発光層のうち、最も陽極側に位置する発光層に含まれるホスト材料が、正孔輸送性ホスト材料であることを特徴とする＜１＞から＜３＞の何れか１項に記載の有機電界発光素子。
【０００９】
＜５＞  前記複数の発光層において、発光波長が短い方の層に含まれるホスト材料の最低励起三重項エネルギー準位が、発光波長が長い方の層に含まれるホスト材料の最低励起三重項エネルギー準位よりも高いことを特徴とする＜１＞から＜４＞の何れか１項に記載の有機電界発光素子。
＜６＞  白色発光であることを特徴とする＜１＞から＜５＞の何れか１項に記載の有機電界発光素子。
【発明の効果】
【００１０】
本発明によれば、発光効率及び発光輝度に優れた有機電界発光素子提供することができる。特に、本発明によれば、発光効率及び発光輝度に優れ、色度が良好で、且つ駆動耐久性に優れた白色発光素子に好適な有機電界発光素子を提供することができる。
【発明を実施するための最良の形態】
【００１１】
以下、本発明について詳細に説明する。
本発明の有機電界発光素子は、一対の電極間に複数の発光層を含む有機化合物層を有する有機電界発光素子であって、該複数の発光層の各々に相異なる構造を有する発光材料を含み、該発光材料のうち少なくとも１種が燐光発光材料であり、該複数の発光層のうち少なくとも２層は相異なるホスト材料を含むことを特徴とする。
【００１２】
前記複数の発光層は、互いに隣接していることが好ましい。発光層の数は、特に限定されないが、２層〜６層程度であり、２層〜４層であることが好ましい。
【００１３】
また、発光素子の駆動電圧を下げる観点からは、前記複数の発光層のうち、最も陰極側に位置する発光層のホスト材料が、電子輸送性ホスト材料であることが好ましい。
さらに、該前記複数の発光層のうち、最も陽極側に位置する発光層に含まれるホスト材料が、正孔輸送性ホスト材料であることが好ましい。
【００１４】
また、発光素子の発光効率を上げる観点から、特に、本発明の発光素子を白色発光素子に適用した場合において、短波発光の発光材料の色純度を上げて白色発光の色度を向上させる観点からは、前記複数の発光層において、発光波長が短い方の層に含まれるホスト材料の最低励起三重項エネルギー準位（Ｔ１エネルギー）が、発光波長が長い方の層に含まれるホスト材料の最低励起三重項エネルギー準位（Ｔ１エネルギー）よりも高いことが好ましい。
【００１５】
本発明の発光素子は、上記の構成としたことにより、発光効率及び発光輝度に優れ、色度が良好で、且つ駆動耐久性に優れた、白色発光素子として好適な発光素子を得ることができる。
【００１６】
以下、本発明の発光素子における各構成要素について、より詳細に説明する。
先ず、本発明における発光層に含まれるホスト材料について説明する。
ホスト材料は、電圧印加時に、正孔輸送層又は正孔注入層から正孔を受け取ると共に、電子注入層又は電子輸送層から電子を受け取る機能、注入された電荷を移動させる機能、正孔と電子の再結合の場を提供して励起子を生成させる機能、励起エネルギーを移動させる機能を有する材料である。
【００１７】
本発明の発光素子は、複数の発光層のうち少なくとも２層が、各々、相異なるホスト材料を含む。本発明においては、発光輝度及び発光効率の観点から、複数の発光層の各々に含まれるホスト材料が、総て相異なるホスト材料であることが好ましい。
【００１８】
既述のごとく、発光素子の駆動電圧を下げる観点からは、本発明の発光素子が有する複数の発光層のうち、最も陰極側に位置する発光層のホスト材料が電子輸送性ホスト材料であることが好ましい。
【００１９】
電子輸送性ホスト材料としては、電子を輸送する機能を有していれば特に制限はなく、公知の物を適宜選択して用いることができる。
具体的には、例えば、トリアゾール、トリアジン、オキサゾール、オキサジアゾール、フルオレノン、アントラキノジメタン、アントロン、ジフェニルキノン、チオピランジオキシド、カルボジイミド、フルオレニリデンメタン、ジスチリルピラジン、シロール、ナフタレンペリレン等の芳香環テトラカルボン酸無水物、フタロシアニン、８−キノリノール誘導体の金属錯体やメタルフタロシアニン、ベンゾオキサゾールやベンゾチアゾールを配位子とする金属錯体に代表される各種金属錯体、又は上記化合物の誘導体等が挙げられる。
【００２０】
また、本発明の発光素子が有する複数の発光層のうち、最も陽極側に位置する発光層のホスト材料が、正孔輸送性ホスト材料であることが好ましい。
【００２１】
正孔輸送性ホスト材料としては、正孔を輸送する機能を有していれば特に制限はなく、公知の物を適宜選択して用いることができる。
具体的には、カルバゾール、イミダゾール、トリアゾール、オキサゾール、オキサジアゾール、ポリアリールアルカン、ピラゾリン、ピラゾロン、フェニレンジアミン、アリールアミン、アミノ置換カルコン、スチリルアントラセン、フルオレノン、ヒドラゾン、スチルベン、シラザン、芳香族第三級アミン化合物、スチリルアミン、芳香族ジメチリディン化合物、ポルフィリン系化合物、ポリシラン系化合物、ポリ（Ｎ−ビニルカルバゾール）、アニリン系共重合体、チオフェンオリゴマー、ポリチオフェン等の導電性高分子オリゴマー、有機金属錯体、遷移金属錯体、又は上記化合物の誘導体等が挙げられる。
【００２２】
さらに、前記複数の発光層のうち、複数の発光層において、発光波長が短い方の層に含まれるホスト材料の最低励起三重項エネルギー準位（Ｔ１エネルギー）が、発光波長が長い方の層に含まれるホスト材料の最低励起三重項エネルギー準位（Ｔ１エネルギー）よりも高いことが好ましい。
このような構成にすると、短波発光の燐光発光材からホスト化合物への励起子拡散が抑制され、発光効率を一層向上させることができる点で好ましい。特に、青色発光の効率が向上させることができると、本発明の発光素子を白色発光素子に適用した場合において、色度を向上させることが可能となる。
【００２３】
ホスト材料は、発光層１層当たり、発光層中に、１層当たり、６０〜９９．９質量％含有されることが好ましく、８０〜９９．５質量％含有されることがより好ましい。
また、発光層中におけるホスト材料と、後述する発光材料との含有比率としては、質量比で、（発光材料）／（発光材料＋ホスト材料）として、０．００１〜０．０４であることが好ましく、０．００５〜０．２であることがより好ましい。
【００２４】
本発明における発光層に含まれる発光材料について説明する。
本発明における複数の発光層は、その各々が、相異なる構造を有する発光材料を含み、該発光材料のうち少なくとも１種が燐光発光材料である。
【００２５】
本発明においては、燐光発光材料を少なくとも１種含む、相異なる構造を有する相異なる２種以上の発光材料を用いることにより、任意の色に発光する発光素子を得ることができる。
本発明においては、総ての発光層に、燐光発光材料を含む態様がより好ましい。
【００２６】
また、本発明の発光素子は、発光材料を適切に選ぶことにより、高発光効率及び高発光輝度で、且つ色度に優れた白色発光素子とすることができる。例えば、青色発光材料と橙色発光材料の組み合わせにより、白色発光素子を得ることができる。
【００２７】
高発光効率及び高発光輝度であり、且つ、色度に優れた白色発光素子とするためには、構造の相異なる３種以上の発光材料を適切に選ぶことが好ましい。このような発光材料としては、発光波長４００〜５００ｎｍの青色発光材料、５００〜５７０ｎｍの緑色発光材料、５８０〜６７０ｎｍの赤色発光材料から、それぞれ選ぶことが好ましい。これらの発光材料を、それぞれ別個の発光層に含ませることにより白色発光素子を得ることができる。これらの発光材料は後述する例より適切に選ぶことができる。
【００２８】
燐光発光材料としては、特に限定されることはなく、公知の材料から適宜選択して使用することができる。例えば、特開２００４−２２１０６８号公報の［００５１］から［００５７］等に記載のものを挙げることができるが、中でも、オルトメタル化金属錯体、又はポルフィリン金属錯体が好ましい。
【００２９】
上記オルトメタル化金属錯体とは、例えば、山本明夫著「有機金属化学−基礎と応用−」１５０頁、２３２頁、裳華房社（１９８２年発行）やH.Yersin著「Photochemistry and Photophisics of Coodination Compounds」７１〜７７頁、１３５〜１４６頁、Springer-Verlag社（１９８７年発行）等に記載されている化合物群の総称である。該オルトメタル化金属錯体を発光材料として発光層に用いることは、高輝度で発光効率に優れる点で有利である。
【００３０】
上記オルトメタル化金属錯体を形成する配位子としては、種々のものがあり、上記文献にも記載されているが、その中でも好ましい配位子としては、２−フェニルピリジン誘導体、７，８−ベンゾキノリン誘導体、２−（２−チエニル）ピリジン誘導体、２−（１−ナフチル）ピリジン誘導体、２−フェニルキノリン誘導体等が挙げられる。これらの誘導体は必要に応じて置換基を有してもよい。また、上記オルトメタル化金属錯体は、上記配位子のほかに、他の配位子を有していてもよい。
【００３１】
本発明で用いるオルトメタル化金属錯体は、Inorg Chem., 1991年, 30号, 1685頁、同 1988年, 27号, 3464頁.、同 1994年, 33号, 545頁、Inorg.Chim.Acta, 1991年, 181号, 245頁、J.Organomet.Chem., 1987年, 335号, 293頁、J.Am.Chem.Soc.  1985年, 107号, 1431頁 等、種々の公知の手法で合成することができる。
上記オルトメタル化錯体の中でも、三重項励起子から発光する化合物が本発明においては発光効率向上の観点から好適に使用することができる。また、ポルフィリン金属錯体の中ではポルフィリン白金錯体が好ましい。
【００３２】
燐光発光材料は、発光層中に、１層当たり、０．１〜２０質量％含有されることが好ましく、０．５〜１０質量％含有されることがより好ましい。
【００３３】
また、本発明においては、上記燐光光材料に加え、蛍光発光材料を併用して使用することもできる。本発明で使用できる蛍光発光材料の例としては、特に制限はなく、公知のものから適宜選択することができる。例えば、特開２００４−１４６０６７号公報の［００２７］、特開２００４−１０３５７７号公報の［００５７］等に記載のものを挙げることができるが、本発明はこれに限定されない。
【００３４】
発光層中に、発光材料として、蛍光発光材料を含む場合は、蛍光発光材料のみで発光層を形成する態様も好適であるし、また、ホスト材料中に蛍光発光材料を混合して発光層を形成する態様も好適である。ホスト材料と蛍光発光材料との混合層である場合の蛍光発光性化合物の濃度は、発光層１層当たり、０．１〜９９．９質量％含有されることが好ましく、１〜９９質量％含有されることがより好ましく、１０〜９０質量％含有されることが更に好ましい。
【００３５】
発光層の厚さは、特に限定されるものではないが、通常、１層当たり、１ｎｍ〜５００ｎｍであることが好ましく、５ｎｍ〜２００ｎｍであるのがより好ましく、１０ｎｍ〜１００ｎｍであるのが更に好ましい。
【００３６】
本発明の有機電界発光素子における、基板、電極、各有機層、その他の層、等の構成要素については、例えば、特開２００４−２２１０６８号公報の［００１３］から［００８２］、特開２００４−２１４１７８号公報の［００１７］から［００９１］、特開２００４−１４６０６７号公報の［００２４］から［００３５］、特開２００４−１０３５７７号公報の［００１７］から［００６８］、特開２００３−３２３９８７号公報の［００１４］から［００６２］、特開２００２−３０５０８３号公報の［００１５］から［００７７］、特開２００１−１７２２８４号公報の［０００８］から［００２８］、特開２０００−１８６０９４号の［００１３］から［００７５］、特表２００３−５１５８９７号公報の［００１６］から［０１１８］等に記載のものが本発明においても同様に適用することができる。ただし、本発明はこれらに限定されるものではない。
【００３７】
本発明の有機電界発光素子は、陽極と陰極との間に直流（必要に応じて交流成分を含んでもよい）電圧（通常２ボルト〜１５ボルト）、又は直流電流を印加することにより、発光を得ることができる。
本発明の有機電界発光素子の駆動方法については、特開平２−１４８６８７号、同６−３０１３５５号、同５−２９０８０号、同７−１３４５５８号、同８−２３４６８５号、同８−２４１０４７号の各公報、特許第２７８４６１５号、米国特許５８２８４２９号、同６０２３３０８号の各明細書、等に記載の駆動方法を適用することができる。
【実施例】
【００３８】
以下に、本発明の有機電界発光素子について、実施例により具体的に説明するが、本発明はこれら実施例により限定されるものではない。
【００３９】
［比較例１］
０．５ｍｍ厚み、２．５ｃｍ角のＩＴＯ膜を有するガラス基板（ジオマテック社製、表面抵抗１０Ω／□）を洗浄容器に入れ、２−プロパノール中で超音波洗浄した後、３０分間ＵＶ−オゾン処理を行った。Ｂａｙｔｒｏｎ Ｐ（ＰＥＤＯＴ−ＰＳＳ溶液（ポリエチレンジオキシチオフェン−ポリスチレンスルホン酸ドープ体）／バイエル社製）をＵＶ−オゾン処理したＩＴＯ基板上にスピンコートし（４０００ｒｐｍ、４０ｓｅｃ）、１２０℃にて１０分、真空乾燥した。ＰＥＤＯＴ−ＰＳＳ層の膜厚は４０ｎｍであった。
このＰＥＤＯＴ−ＰＳＳ層上に、真空蒸着法にて以下の有機層を順次蒸着した。
【００４０】
本発明の実施例における蒸着速度は特に断りのない場合は０．２ｎｍ／秒である。蒸着速度は水晶振動子を用いて測定した。以下に記載の膜厚も水晶振動子を用いて測定したものである。
【００４１】
（正孔輸送層）
ＮＰＤ：膜厚４０ｎｍ
（発光層）
（第１発光層）
ＣＢＰ＝９２質量％、Ｆｉｒｐｉｃ＝８質量％の混合層：膜厚１０ｎｍ
（第２発光層）
ＣＢＰ＝９２質量％、Ｂｔｐ2Ｉｒ（ａｃａｃ）＝８質量％の混合層：膜厚１０ｎｍ
（第３発光層）
ＣＢＰ＝９２質量％、Ｉｒ（ｐｐｙ）３＝８質量％の混合層：膜厚１０ｎｍ
（電子輸送層）
ＢＣＰ：膜厚１０ｍ
【００４２】
以下に、上記で用いた、ＰＥＤＯＴ−ＰＳＳ、ＮＰＤ、ＣＢＰ、Ｆｉｒｐｉｃ、Ｉｒ（ｐｐｙ）3、ＢＣＰの構造を示す。
【００４３】
【化１】
2006269232.tif 000002
【００４４】
【化２】
2006269232.tif 000003
【００４５】
続いて、電子輸送層上にパターニングしたマスク（発光領域が２ｍｍ×２ｍｍとなるマスク）を設置し、フッ化リチウムを０．１ｎｍ／秒の蒸着速度にて０．５ｎｍ蒸着し電子注入層とした。最後に金属アルミニウムを１００ｎｍ蒸着し陰極とした。
このものを、大気に触れさせる事無くアルゴンガスで置換したグローブボックス内に入れ、ステンレス製の封止缶及び紫外線硬化型の接着剤（ＸＮＲ５５１６ＨＶ、長瀬チバ製）を用いて封止した。
以上のようにして、比較例１の発光素子を得た。
【００４６】
［実施例１］
発光層の層構成を下記のように変更した以外は、比較例１と同様の方法で、実施例１の発光素子を作製した。即ち、比較例１に対して、陽極側発光層（第１発光層）のホスト材料を正孔輸送性材料であるｍＣＰに変更し、陰極側発光層（第３発光層）のホスト材料を電子輸送性材料であるＢＡｌｑに変更した。
【００４７】
（発光層）
（第１発光層）
ｍＣＰ＝９２質量％、Ｆｉｒｐｉｃ＝８質量％の混合層：膜厚１０ｎｍ
（第２発光層）
ＣＢＰ＝９２質量％、Ｉｒ（ｐｐｙ）3＝８質量％の混合層：
膜厚１０ｎｍ
（第３発光層）
ＢＡｌｑ＝９２質量％、Ｂｔｐ2Ｉｒ（ａｃａｃ）＝８質量％の混合層：膜厚１０ｎｍ
【００４８】
［実施例２］
発光層の層構成を下記のように変更した以外は、比較例１と同様の方法で、実施例２の発光素子を作製した。
【００４９】
（発光層）
（第１発光層）
ｍＣＰ＝９２質量％、Ｆｉｒｐｉｃ＝８質量％の混合層：膜厚１０ｎｍ
（第２発光層）
ｍＣＰ＝９２質量％、Ｉｒ（ｐｐｙ）3＝８質量％の混合層：膜厚１０ｎｍ
（第３発光層）
ＢＡｌｑ＝９２質量％、＝Ｂｔｐ2Ｉｒ（ａｃａｃ）８質量％の混合層：膜厚１０ｎｍ
【００５０】
［比較例２］
発光層の層構成を下記のように変更した以外は、比較例１と同様の方法で、比較例２の発光素子を作製した。
【００５１】
（発光層）
（第１発光層）
ＢＡｌｑ＝９２質量％、Ｆｉｒｐｉｃ＝８質量％の混合層：膜厚１０ｎｍ
（第２発光層）
ＢＡｌｑ＝９２質量％、Ｉｒ（ｐｐｙ）3＝８質量％の混合層：
膜厚１０ｎｍ
（第３発光層）
ＢＡｌｑ＝９２質量％、Ｂｔｐ2Ｉｒ（ａｃａｃ）＝８質量％の混合層：膜厚１０ｎｍ
【００５２】
以下に、ｍＣＰ及びＢＡｌｑの構造を示す。
【００５３】
【化３】
2006269232.tif 000004
【００５４】
＜評価＞
（発光効率、発光輝度、色度、駆動耐久性の評価）
実施例１、２、比較例１、２で得られた発光素子を用いて、以下の方法により、発光効率、発光輝度、色度、駆動耐久性について評価した。
東洋テクニカ製ソースメジャーユニット２４００型を用いて、直流電圧を発光素子に印加し発光させて、発光性能を測定した。その時の最高輝度をＬmaxとし、最高輝度時の駆動電圧をＶmaxとし、さらに１０００Ｃｄ／ｍ2時の発光効率を外部量子効率（η1000）とした。また、その時の発光スペクトルより、ＣＩＥ色度座標を求めた。
続いて、これら発光素子について、初期輝度２０００ｃｄ／ｍ2の条件で連続駆動試験を行い、輝度が１０００ｃｄ／ｍ2になった時間を輝度半減時間Ｔ（１／２）とした。輝度半減時間は、下記の評価基準に従い評価した。結果を表１に示す。
【００５５】
−輝度半減時間の評価基準−
○：２５０ｈｒ以上
△：１００ｈｒ以上２５０未満
×：１００ｈｒ未満
【００５６】
【表１】
2006269232.tif 000005
【００５７】
（ホスト素材のＴ１エネルギーの評価）
ガラス基板上に検体化合物を５０ｎｍの厚みになるように蒸着した。この膜のリン光スペクトルを、日立製作所製Ｆ４５００型分光器を用いて温度条件７７Ｋにて測定し、リン光スペクトルの短波長端のエネルギーからＴ１エネルギーを求めた。本実施例及び比較例の発光層に用いた各化合物のＴ１エネルギーを表２に示した。
【００５８】
【表２】
2006269232.tif 000006
【００５９】
以上の結果より、第１発光層から第３発光層の各々が、相異なる発光色を有する発光材料を含み、且つ相異なるホスト材料を含む実施例１及び２の発光素子は、相異なる発光色を有する発光材料を含むが、ホスト材料が単一である比較例１及び２の発光素子に比べ、発光輝度、発光効率、駆動電圧、色度、及び駆動耐久性の何れにおいても著しく優れていることが判る。
さらに、第１発光層から第３発光層に含まれるホスト材料が、総て相異なっている実施例１の発光素子と、第１発光層と第２発光層に含まれるホスト材料が同一で、第３発光層に含まれるホスト材料が異なる実施例２の発光素子との比較では、実施例１の発光素子の発光素子の方が、より発光輝度及び発光効率に優れていることが確認された。
【産業上の利用可能性】
【００６０】
本発明の発光素子は、表示素子、ディスプレイ、バックライト、電子写真、照明光源、記録光源、露光光源、読み取り光源、標識、看板、インテリア、光通信等の分野に好適に使用することができる。